(57)【要約】台車が上を走行することになる床、詳細には産業用車両の床を製造するための金属薄板（１０）であって、複数のパターンを有し、前記縞の最大高さが０．２〜１．５ｍｍであり、前記縞が、１ｍｍ以上の平均幅を呈する摩擦面を有する金属薄板であって、前記縞が同じ形状、同じ配向を呈し同じ所与の方向（Ｄ）に沿ってほぼ整列した重心を有する縞の複数の整列集合の形で配置されており、同じ整列集合の二つの隣接する縞間の前記方向（Ｄ）に沿って測定された最小距離が６ｍｍ未満である金属薄板。整列集合の整列方向（Ｄ）は、有利には台車の走行方向（Ｄｅ）と一致している。振動測定試験によって、産業用車両上での音圧測定を使用する必要なく低い強度の音を発出する薄板の能力を特徴づけることができる。好ましくは、これは、最終パスでの圧延により彫刻ロール上で製造された薄板である。【選択図】図４
2013523454.tif 000002
【特許請求の範囲】
【請求項１】
台車が上を走行することになる床、詳細には産業用車両の床を製造するための金属薄板（１０）であって、その上部面に複数のパターンを有し、各パターンが「縞」と呼ばれる一つ以上の突起部分（２０）を含み、前記パターンが、周期的、離散的かつ秩序立った形で配置されており、前記縞の最大高さが０．２〜１．５ｍｍであり、前記縞が「摩擦面」と呼ばれる表面（３０）を呈し、この表面が、薄板の表面に対し平行でかつ前記縞の頂部（２１）から半分の距離のところに位置する平面（Ｐ）と縞との交差により画定され、かつ、測定方向の如何に関わらず０．７ｍｍ以上の平均幅を有しおり、前記縞が、複数の整列集合（２６、２８、３２、４１、４２、５１、５２、５３）、すなわち前記各集合の縞が集合内では同じ形状、同じ配向を呈しかつ同じ所与の方向（Ｄ）に沿ってほぼ整列した重心を有している複数の整列した集合の形に配置されており、同じ整列集合の二つの隣接する縞間の前記方向（Ｄ）に沿って測定された最小距離が、つねに６ｍｍ未満、好ましくは５ｍｍ未満であることを特徴とする、金属薄板。
【請求項２】
前記整列集合は、異なる二つの整列集合の隣接する二つの縞間の（Ｄ）に対して垂直な方向に沿った最小距離が１５ｍｍ未満となるような形で配置されていることを特徴とする、請求項１に記載の薄板。
【請求項３】
典型的に方向（Ｄ）に対して３０°未満の一定角度を成す、前記方向（Ｄ）との関係においてわずかに傾斜したより大きい寸法を呈する縞を有する少なくとも一組の複数の整列集合（２６、２８、４１、４２、５１、５２、５３）を含んでいることを特徴とする、請求項１または２に記載の薄板。
【請求項４】
前記角度が２°未満であり、前記縞の前記より大きい寸法が１６ｍｍ超であることを特徴とする、請求項３に記載の薄板。
【請求項５】
方向（Ｄ）に対し角度αだけ傾斜したより大きな寸法を呈する縞を有する第一の複数の整列集合（４１）と、方向（Ｄ）に対し角度−αだけ傾斜したより大きな寸法を呈する縞を有する第二の複数整列集合（４２）とを少なくとも含むことを特徴とする、請求項１〜４のいずれか一つに記載の薄板。
【請求項６】
前記第一の複数の整列集合と前記第二の複数の整列集合は、各々異なる複数の整列集合（それぞれ４１および４２）に属する、隣接する二つの整列集合（４１’および４２’）が、方向（Ｄ）の軸との関係において互いに対称となるような形で配置されていることを特徴とする、請求項５に記載の薄板。
【請求項７】
一方の面に、周期的、離散的かつ秩序立った形で配置された少なくとも一組の複数の縞を呈するアルミニウム合金製圧延薄板であり、前記縞が半卵形の形状を有し、短軸に対する長軸の比が、典型的には２〜１５、好ましくは５〜１０であることを特徴とする、請求項１〜６のいずれか一つに記載の薄板。
【請求項８】
縞の最大高さが、０．２ｍｍ〜１．０ｍｍ、好ましくは０．３ｍｍ〜０．８ｍｍ、さらに一層好ましくは０．４ｍｍ〜０．６ｍｍであることを特徴とする、請求項７に記載の薄板。
【請求項９】
アルミニウム協会の呼称にしたがった５ｘｘｘおよび６ｘｘｘシリーズのアルミニウム合金ならびに０．４％未満のＣｕを含む７ｘｘｘシリーズの合金を包含するグループに属する合金製であることを特徴とする、請求項７または８に記載の薄板。
【請求項１０】
圧延方向（Ｌ）に延在する半卵形の前記縞の整列集合（２６；２８）で構成されており、二つの隣接する縞が、２〜６ｍｍの圧延方向における最小距離だけ互いに離隔されており、隣接する整列集合の軸が３〜１５ｍｍであることを特徴とする、請求項７〜９のいずれか一つに記載の薄板。
【請求項１１】
前記集合は、縞の複数の重心が横断方向において折れ線（２９）を描き、折れ線の複数の頂部間の圧延方向（Ｌ）に沿ったずれΔが半卵形の長軸の長さ以下にとどまることを特徴とする、請求項１０に記載の薄板。
【請求項１２】
圧延方向（Ｌ）に対して角度αだけ傾斜した半卵形の前記縞の整列集合（４１）と、圧延方向（Ｌ）に対して角度−αだけ傾斜した同じ半卵形の縞の整列集合（４２）とを含むことを特徴とする、請求項７〜９のいずれか一つに記載の薄板。
【請求項１３】
方向（Ｌ）に延在する第一の半卵形を有する縞の第一の複数の整列集合（５３）と、第二の半卵形を有し圧延方向（Ｌ）に対して角度αだけ傾斜した縞の第二の複数の整列集合（５１）と、圧延方向（Ｌ）に対して角度−αだけ傾斜した同じく第二の半卵形の縞の第三の複数の整列集合（５２）とを含み、前記複数の整列集合は、三つの隣接する整列集合（５１’、５３’、５２’）がそれぞれ前記第二の複数の整列集合（５１）、前記第一の複数の整列集合（５３）および前記第三の複数の整列集合（５２）に属するような形で配置されており、第二の整列集合（５１’）と第三の整列集合（５２’）が方向（Ｄ）の軸（５４）に対して互いに対称であり、第一の整列集合（５３’）が前記対称軸上に位置することを特徴とする、請求項７〜９のいずれか一つに記載の薄板。
【請求項１４】
一方の面に、周期的、離散的かつ秩序立った形で配置された複数の縞（３１）有する圧延薄板であり、前記縞が、圧延方向（Ｌ）に対し平行な対称軸をもつ山形模様の全体的形状を有し、山形模様の二つの翼間の角度が６０°未満であることを特徴とする、請求項１〜６のいずれか一つに記載の薄板。
【請求項１５】
山形模様の形をした前記縞（３１）が、同じ形状および同じ配向の縞の整列集合の形で配置されており、同一の集合の二つの隣接する縞間の前記圧延方向に沿って測定した最小距離（ｄm）が６ｍｍ未満である、請求項１４に記載の薄板。
【請求項１６】
前方に向かって配向された山形模様の形の整列した縞の集合と後方に向かって配向された山形模様の形の縞の整列集合とが交互になっている、請求項１５に記載の薄板。
【請求項１７】
一方の面に、周期的、離散的かつ秩序立った形で配置された複数の縞を有する圧延薄板であり、前記縞（３２、３３）が、圧延方向（Ｌ）に対し垂直な対称軸をもつ山形模様の全体的形状を有し、山形模様の二つの翼間の角度が１２０°超であることを特徴とする、請求項１〜６のいずれか一つに記載の薄板。
【請求項１８】
左に向かって配向された山形模様の形の整列した縞（３３）の集合（６２’）と右に向かって配向された山形模様の形の縞（３２）の整列集合（６１’）とが交互になっている、請求項１７に記載の薄板。
【請求項１９】
一方の面に、周期的、離散的かつ秩序立った形で配置された複数の縞を有する圧延薄板であり、前記縞は、（ｎ−１）個の共通の頂部により結合された典型的に２〜１５の細長比を有するｎ個の半卵形の集合であり、なおここでｎは典型的に１〜１０の整数であって、これらの半卵形は、圧延方向（Ｌ）に対して角度αおよび角度−αだけ交互に傾斜させられ、αは好ましくは３０°未満であることを特徴とする、請求項１〜６のいずれか一つに記載の薄板。
【請求項２０】
１ｍ2あたり３０００個超の縞を含むこと、および、前記縞が占有する面積分率が５％超であることを特徴とする、請求項１〜１９のいずれか一つに記載の薄板。
【請求項２１】
全体的方向（Ｄｃ）に沿って台車が上を走行することになる床を製造することを目的とし、かつ、前記縞の形態、数および配置は、使用されるホイールが前記全体的方向（Ｄｃ）に沿って前記薄板上を走行する直径１０ｃｍのゴム製タイヤ付きの熱可塑性材料製のホイールである場合、以下で記載する振動測定試験を前記薄板に適用した時の２０Ｈｚ〜５ｋＨｚの周波数領域内のＡ補正振動速度（ＬｖA）が、−６７．５ｄＢ（Ａ）未満となるようなものであり、
前記振動測定試験は、
ｉ）前記方向（Ｄｃ）に沿った長さが３０ｃｍ以上である薄板の試料を準備し、
ｉｉ）
ｉｉ１）ボードの後縁部近くで中央に位置する後方ホイール一つと、好ましくは後方ホイールと同一でありボードの前縁部近くで各側縁部の近くに位置する二つの前方ホイールという三つのホイールを備えたボードを含む計器付き台車であって、ホイール一つあたりに１２．５ｋｇの荷重を受け、後方ホイールの車軸のベアリングに取付けられた加速度計を含む台車と、
ｉｉ２）前記後方ホイールの通過時に、縞の備わった上部面を提供する、長さが少なくとも３０ｃｍの走路をとり囲む形に前記薄板試料を収容しこれをしっかりと維持することのできる試料ホルダーと、
ｉｉ３）前記試料ホルダーをとり囲み後方ホイールと同じ高さで前方ホイールを通過させることを目的とする、二本の平滑な側方走路と、
を含む試験台が使用され、
ｉｉｉ）前記薄板条片上に後方ホイールが到着した時点で、台車の速度が１ｍ／ｓ前後になるような形で台車を作動させ、
ｉｖ）前記走路上を後方ホイールが横断している間中、前記加速度計により測定された加速度を時間信号として記録し、前記時間信号の周波数分析を行ない、周波数領域［ｆ1−ｆ2］内のＡ補正振動速度（ＬｖA）を計算し、なおここで、前記Ａ補正振動速度は、
【数１】
2013523454.tif 000007
という式により求められ、式中、Ｖ0は１ｍ／ｓに等しい基準速度であり、Ｖ（ｆ）は、加速度の時間信号の記録から得られた振動速度のスペクトルであり、ｐｏｎｄA（ｆ）は、ＥＮ６１６７２−１規格中で定義されている周波数補正曲線Ａである、
という実験条件の下で実施されることを特徴とする、請求項１〜２０のいずれか一つに記載の薄板。
【請求項２２】
前記縞の形態、数および配置は、ホイールが前記全体的方向（Ｄｃ）に沿って前記薄板上を走行する直径１００ｍｍのゴム製タイヤ付きの熱可塑性材料製のホイールである場合、前記振動測定試験を前記薄板に適用した時の２０Ｈｚ〜５ｋＨｚの周波数領域内のＡ補正振動速度（ＬｖA）が、−６８．０ｄＢ（Ａ）未満、好ましくは−６９．０ｄＢ（Ａ）未満となるようなものであることを特徴とする、請求項２１に記載の薄板。
【請求項２３】
前記縞の形態、数および配置は、前記振動測定試験を前記薄板に適用した時に、前記全体的方向（Ｄｃ）に対して垂直な方向に沿って前記薄板上を走行する直径１００ｍｍのゴム製タイヤ付きの熱可塑性材料製のホイール上で得られた２０Ｈｚ〜５ｋＨｚの周波数領域内のＡ補正振動速度（ＬｖA）が、方向（Ｄｃ）に沿ってホイールが走行する場合に得られる同じ周波数領域内のＡ補正振動速度よりも高くなるようなものであることを特徴とする、請求項２１または２２に記載の薄板。
【請求項２４】
全体的走行方向（Ｄｃ）に沿って台車が上を走行することになる床を製造するための請求項１〜２３のいずれか一つに記載の薄板の使用であって、前記整列集合が、前記全体的走行方向（Ｄｃ）に対してほぼ平行な所与の直線（Ｄ）に沿ってほぼ整列した重心を有する縞を呈することを特徴とする、使用。
【請求項２５】
冷蔵車両の床を製造するための請求項７〜２３のいずれか一つに記載のアルミニウム合金製の圧延縞薄板の使用であって、前記縞の整列集合が圧延方向（Ｌ）に沿って整列させられていること、および、前記縞薄板は、圧延方向（Ｌ）が車両の長さと一致するような形で車両の床の上に位置づけられていることを特徴とする、使用。
【請求項２６】
圧延パスの終りで用いられる彫刻ロールであって、請求項７〜２３のいずれか一つに記載の薄板の縞を得ることができるようにする、彫刻されたキャビティを有することを特徴とする彫刻ロール。
【発明の詳細な説明】
【技術分野】
【０００１】
本発明は、周期的な形で配置された複数の浮彫り状のパターンをその一つの面に有する金属薄板に関するものであって、各パターン自体が、ここで「縞（ｒｅｌｉｅｆｓ）」と呼ばれる一つ以上の突起部分で構成されている。この薄板は、床、詳細には産業用車両の床を製造することを目的としたものである。本発明は、より詳細には、冷蔵車両の床のための薄板に関する。金属薄板は、プラスチック材料で製造された床に比べて、滑りにくくかつ耐摩耗性の高い床の製造を可能にする。
【背景技術】
【０００２】
経済的な理由から、床用の金属薄板は、アルミニウム合金製の圧延薄板であり、最終圧延パスは、実施すべき、一つ以上のパターンの窪んだ刻印を備えた彫刻ロールを用いて実施されてきた。これらの薄板は、その成形プロセスに由来して、一般に、小さな勾配の斜壁により薄板の平面に連結された、薄板の面に対して平行でほぼ平坦な頂壁部を伴う縞を有する。
【０００３】
すでに市場には、浮彫り状の反復的パターンの付いた多くのタイプの薄板が存在している。これらのパターンは、例えば、ＮＦ−ＥＮ−１３８６規格中に記載されており、多くの場合比喩的な呼称を有する（格子縞、麦粒形、アーモンド、ダイヤモンド、米粒形、格子縞２、格子縞５など）。「クインテット」とも呼ばれ、産業用床の薄板を製造するために利用されることの多い「格子縞５」のパターンは、互いに平行に延在する半卵形の５つの隆起から成る一つのグループを有しており、一つのグループが４つのグループにとり囲まれており、その４つのグループは、互いに同一で、最初のグループを９０°回転させることにより導き出される。この「クインテット」パターンを有する薄板は、非常に高い耐摩耗性を有するものの、滑り止め品質は中程度である。仏国特許第２７４７９４８号明細書に記載の「米粒形」パターンも同様に、特に優れた耐摩耗性を有し、歩行者には横滑りによる転落の危険性の無い歩行の可能性をそして台車にはスキッドすることなく走行できる可能性を与える摩擦接触条件を提供することを理由として、満足のいく利用特性を示す産業用床向けのアルミニウム合金製薄板を製造するために使用される。
【０００４】
ごく最近になって、このような薄板が備わった床、詳細には冷蔵トラックの床の上を走行する必要のある台車などの走行機械が発する騒音を低減させることも同様に求められている。実際、道路の混雑（オランダにおいて特に重大な問題）を理由として、食糧品店への配達は、一台のみのトラックでより多くの店に配達できることから、夜間に行なわれることが増々多くなっている。近年、オランダ政府は、夜間（より厳密には２３時〜７時の間）の荷積みおよび荷卸しの際に発する騒音を制限する目的で政令を発布した。超えてはならない音の閾値を厳密に定義し、最大限の輸送業者がこの政令の要件をできるだけ早く遵守するよう促す目的で、「ＰＩＥＫ計画」と呼ばれる複数年にわたる活動計画が配備された。オランダ語の「ｐｉｅｋ」とは、「ピーク」を意味し、ねらいは騒音のピークレベルにあって、連続的騒音レベルにあるのではないことを表わしている。この計画の一環として、独立研究機関ＴＮＯは、異なる形態での騒音測定プロトコルを定めた。このプロトコルは、この機関が２００２年１１月１１日に発行した報告書ＤＧＴ−ＲＰＴ−０２０１３１に盛り込まれている。このプロトコル（少なくともこの報告書の第６章にある、床の上のトラックの走行に関する部分）にしたがうと、荷積みおよび荷卸しの際に車両から７．５メートルの位置における音圧レベルが６０ｄＢ（Ａ）未満にとどまっているトラックは、前記政令の要件を遵守するものとみなされる。ｄＢ（Ａ）とは、音圧レベルの単位を構成し環境騒音を測定するために使用される加重デシベルである。実際、人間の耳および脳は、一部にはその音調高度に応じて一つの音の強度を解釈することから、記録された音の強度は、人間の耳の知覚に厳密に一致するように定義された（Ａ）補正曲線に応じて修正される。
【０００５】
この課題に関してオランダが非常に進んでいるとしても、全ての隣国において、トラックの荷積みおよび荷卸しの際に発生する夜間の騒音を規制する同様の傾向の高まりが見られる。こうして、パリ市そしてヨーロッパの他の都市は、夜間の荷卸しの騒音についての制限を課すことも検討している。一部のスーパーマーケットも同様に、荷積みおよび荷降しの際の騒音を削減することを望んでいる。大部分は、ＴＮＯにより提案された測定プロトコルを基準とし、遵守されたならば一種の静音品質ラベル（「Ｐｉｅｋ  Ｃｅｒｔｉｆｉｃａａｔ」）の取得を可能にする「ＰＩＥＫ規格」としてこれを指定する程にまでなっている。
【０００６】
実践的には、米粒形の浮彫り状パターンセットを示す仏国特許第２７４７９４８号明細書により開示されている薄板は、冷蔵トラックの床を製造するために同様に使用されている競合の一部の薄板、詳細には非常に騒音が高いことが判明している上記で言及した「クインテット」薄板に比べて騒音が低いことが判明している。
【発明の概要】
【発明が解決しようとする課題】
【０００７】
しかしながら、新規要件では、超えてはならない閾値が近いうちに下げられるはずであることから、仏国特許第２７４７９４８号明細書の「米粒形」パターンの薄板は、達成される騒音レベルがやや高すぎるためにまだ完全に満足のいくものであるように思われない。したがって、本出願人は、優れた耐摩耗性ならびに歩行者には横滑りによる転落の危険性の無い歩行の可能性を、そして台車にはスキッドすることなく走行できる可能性を与える摩擦接触条件を提供するのみならず、台車などの走行機械が、図３にパターンの詳細を示す前記「米粒形」薄板が発するものよりも有意な形でより低い騒音しか発生させずに走行できるようにする、産業用床を製造するための一つ以上の浮彫り状のパターンを有する薄板を提案できる満足のいく解決法を発見しようと試みた。
【課題を解決するための手段】
【０００８】
本発明に係る第一の目的は、台車が上を走行することになる床、詳細には産業用車両の床を製造するための金属薄板であって、該金属薄板は、上部面に複数のパターンを有し、各パターンが「縞」と呼ばれる一つ以上の突起部分を含み、前記パターンが、周期的、離散的かつ秩序立った形で配置されており、
ａ）前記縞の最大高さが０．２〜１．５ｍｍであり、
ｂ）前記縞が「摩擦面」と呼ばれる表面を呈し、この表面が、薄板の表面に対し平行でかつ前記縞の頂部から半分の距離のところに位置する平面と縞の交差により画定され、かつ、測定方向の如何に関わらず０．７ｍｍ以上、好ましくは１．０ｍｍ超、さらに好ましくは２ｍｍ超の平均幅を有している、
ことを特徴とする金属薄板であって、前記縞が、複数の整列集合すなわち各集合の縞が集合内では同じ形状、同じ配向を呈しかつ同じ所与の方向（Ｄ）に沿ってほぼ整列した重心を有している複数の整列集合の形に配置されており、同じ整列集合の二つの隣接する縞間の前記方向（Ｄ）に沿って測定された最小距離が、つねに好ましくは６ｍｍ未満、好ましくは５ｍｍ未満であることを特徴とする、金属薄板である。
【０００９】
本発明に係る薄板は、車両の床に置くための金属薄板である。一般的定義によると、薄板は、平均厚みが幅の１０分の１を超えない全体的として矩形の横断面をもつ圧延製品である。本明細書で使用される「金属縞薄板」という用語は、ＥＮ１２２５８規格に定義されているようないわゆる「彫刻薄板」と「縞薄板」の両方を網羅する。「彫刻薄板」という用語は、パターンを片面または両面上に凹状または凸状に刻印できる場合の一般的用語であり、これは、完全に矩形である横断面をもつ薄板上へのこのようなパターンの刻印、彫刻、エンボス加工、さらには機械加工を意味し、それと同様に、「圧延により片面に浮彫り状パターンが刻印された」薄板を意味する「縞薄板」という用語に結びつけられるプロセスである、最終パスが彫刻ロール上で行われる圧延をも意味している。
【００１０】
本発明に係る薄板は、その片面に、一つ以上の縞を含みかつ結晶格子の単位格子の如くに周期的かつ秩序立った形で反復するパターンを有している。したがって一つのパターンは、薄板の平面の二方向に沿って並進的に無限に反復する薄板の一部である。この薄板の一部は一つの縞しか含まない可能性があるが、同様に、異なる形状または配向を有し得る複数の縞を含むこともできる。異なる高さの縞を有することは有利とは思われないが、それがただちに排除されることはない。実際的な使用状態で許容可能な耐摩耗性を得るためには、これらの縞の最大高さは０．２〜１．５ｍｍの間に含まれる。有利には、特にアルミニウム合金製縞薄板に関しては、この最大高さは０．２〜１．０ｍｍ、好ましくは０．３〜０．８ｍｍ、さらに好ましくは０．４〜０．６ｍｍである。
【００１１】
前記パターンはまた、離散的にも反復するが、これはこのような形態が、床の滑り止め特性に有利だからである。実際、縞は、靴底またはホイールの走行面の表面上に作用する圧子として挙動する：歩行者または台車の重量の作用下でこの表面は変形し、およそ１０分の１、１０分の２または１０分の３ミリメートル程度である一定の高さにわたり縞のまわりに「嵌り込む」。不連続な縞が、靴底または走行面内で、その頂壁の周囲全体での膨隆の形成に有利に作用し、それにより靴底、走行面もしくはタイヤの床への「係合」に有利に作用する。一方、離散的に反復するパターンは、流体の流出およびその排出がさらに容易であることから、床の清掃を容易にする。したがって、本発明に係る薄板は、連続的な縞を呈していてはならない。
【００１２】
これらの縞と前記床の上を歩行する歩行者の靴底および／または前記床の上を走行する台車のホイールのタイヤまたは走行面との実際の接触表面を定義するのは困難であることから、我々は、薄板の縞の滑り止め特性に相関させた表面を便宜的に定義し、これを「摩擦面」と呼ぶことにする。前記表面は、半分の高さつまり縞の頂部から半分の距離のところに位置する薄板の面に対し平行な平面と前記縞との交差の結果としてもたらされる。このような定義は、先に記述した事象、すなわち、縞は靴底またはホイールの走行面の表面に作用する圧子として挙動するという事象に結びつけられる。図１ａは、前記摩擦面がどのようにして得られるかを示している。すなわち、薄板（１０）の面（１１）は、突出した縞（２０）を有し、この縞の頂部表面（２２）は必ずしも平面かつ、薄板の面（１１）に平行というわけではない。摩擦面（３０）は、薄板の面（１１）と平行でかつ縞（２０）の頂部（２１）からＨｍａｘ／２だけ離隔している平面（Ｐ）と縞との交差部分として定義され、最大高さＨｍａｘは、前記頂部と薄板の面（１１）との間の距離である。縞の壁（２３）は比較的傾斜度が低い。すなわち、これらの壁は典型的には薄板の面（１１）と４５°未満の角度を成す。
【００１３】
図１ａ中、摩擦面は幅ｌにわたって広がっている。本出願人は、接触が有効摩擦応力を示すためにはこの幅ｌが平均して充分な値に達する必要があるということに気付いた。すなわち、ｌが過度に小さい場合、靴底または走行面の材料は、特に保持されることなく縞の両側を移動する。このような理由から、本出願人は、走査方向の如何に関わらず、縞の平均幅は０．７ｍｍ以上でなければならないという基準を定義した。図１ｂは、所与の方向（Ｄ1）において測定された平均幅の計算原理を示している。すなわち、方向（Ｄ1）に対して垂直な方向（Ｄ2）に沿って、縞の端部Ｅ１とＥ２を画定して、軸（Ｄ2）上でそれぞれ０およびＸである座標を与え、前記端部の間に、方向（Ｄ1）に対して平行でかつ長さｌｉにわたり摩擦面を切断する直線Ｍｉ（ｉ＝１〜ｎ）をｎ回引く。方向（Ｄ1）との関係における縞の平均幅は、
【数１】
2013523454.tif 000003
により求められる。この平均幅は当然、Ｎ回の測定値
【数２】
2013523454.tif 000004
について行なわれる平均により近似され得る。なお式中、Ｎは摩擦面の形状の複雑さに応じて大きさが変わる整数である。好ましくは、薄板の滑り止め特性を改善するため、方向（Ｄ）における摩擦面の平均幅は、１．０ｍｍ超、さらには２ｍｍ超である。
【００１４】
本出願人は、異なる形態および分布を有する縞を呈する数多くの薄板を試験した。本出願人は、以下で記述する振動測定試験を実施することにより、複数の整列集合の形、すなわちその内部では各縞が同じ形状、同じ配向そして所与の方向（Ｄ）に対し平行な１本の直線上にほぼ存在する重心を有している複数の縞の集合の形で配置され、なお同じ整列集合の隣接する二つの縞の間で前記方向（Ｄ）に沿って測定された最小距離がつねに６ｍｍ未満、好ましくは５ｍｍ未満である薄板上で最良の結果が得られることを観察した。縞の形状、配向および重心ならびに二つの縞間の最小距離を特徴づけするためには、先に定義され図１ａに示された摩擦面を改めて基準にすることができる。図１ｃは、方向Ｄ1に沿って重心が整列されている、同じ形状と同じ配向をもつ隣接する整列した二つの縞を示している。この図は、所与の方向（Ｄ1）で測定される最小距離の計算原理を示す：すなわち、方向（Ｄ1）に対して垂直な方向（Ｄ2）に沿って縞の端部の突起部分Ｅ１とＥ２を画定して、軸（Ｄ2）上でそれぞれ０およびＸである座標を与え、前記端部の間に、方向（Ｄ1）に対して平行な直線Ｍｉ（ｉ＝１、ｎ）をｎ回引く。直線Ｍiは縞の摩擦面を横断し、二つの摩擦面間に長さｄｉの間隔を作り出す。隣接する縞間の最小距離は、ｌｉｍn→∞  Ｍｉｎ（ｄi、ｉ＝１、ｎ）により求められる。当然のことながら、この値は、Ｎ回の測定値（Ｍｉｎ（ｌi、ｉ＝１、Ｎ）について行なわれる計算によって近似され得る。なお式中、Ｎは、整列集合に関係する縞の摩擦面の形状の複雑さに応じて大きさの変わる整数である。同じ整列集合の前記縞が不均等に分布していることがあり、二つの隣接する縞間の方向（Ｄ）に沿った最小距離は、選択された縞に応じて変化し得る場合でも決して６ｍｍを超えてはならないという意味合いにおいて、この最小距離はつねに６ｍｍ未満でなければならないといわれている。パターンは好ましくは、方向（Ｄ）の同じ直線上に整列されている。当然のことながら、整列集合という概念は同様に、同じ形状、同じ配向そしてほぼ整列されている重心、すなわち方向（Ｄ）の同じ直線に非常に近く、典型的にはこのような直線から多くとも１ｍｍしか離隔していない重心をもつ縞の形態をも包含している。
【００１５】
有利には、整列集合の縞の所与の整列方向（Ｄ）は、前記薄板上の台車の全体的走行方向（Ｄｃ）に対しほぼ平行である。本出願人は、実際に、台車の全体的走行方向に沿って測定された、最小距離が６ｍｍ未満、好ましくは５ｍｍ未満である互いに近接し同じ形状および同じ配向をもつ縞を有する、台車の全体的走行方向に近い方向に沿って整列した集合を呈する薄板が、最も静かな薄板であることを確認した。
【００１６】
本出願人は同様に、異なる形状の縞の同じアライメントでの「ネスティング」が確かに美的効果を有し得るものの、このような薄板上を走行するホイールが生成する騒音に関しては不利であると思われる、という結論にも達した。したがって、一つの整列集合あたり唯一の縞形状、唯一の縞配向しか含まず、二つの隣接する縞は互いに過度に離れていないことが有利であると思われ、典型的な最大距離は、６ｍｍ未満好ましくは５ｍｍ未満でなければならない二つの隣接する整列した縞の頂部摩擦面間の（Ｄ）に沿った最小距離によって提供される。これによって、異なる形状および／または配向の縞の二つの整列集合を隣接させる可能性が排除されることはないが、しかしその場合は、それぞれの重心を結ぶ線が互いに過度に近接しないこと、すなわち典型的には互いに少なくとも１ミリメートル離隔していることが条件とされる。
【００１７】
有利には、薄板は一平方メートルあたり３０００個超の縞を有する。この数を下回ると、薄板は、パターンの形態に応じて、その滑り止め品質および／または流体排出能力を喪失する。その上、規則的に分布した前記縞は、摩擦が滑り止めに有効な効果を及ぼすことのできる累積面積を呈していなければならない。一つのパターン（ここでパターンは格子の単位格子として定義される）の表面に対するそのパターンの縞の合計頂部摩擦面の比率として面積分率を定義づけすると、薄板は有利には、５％以上、好ましくは３０％超の面積分率を占める縞を呈する。好ましくは、摩擦面は典型的に３ｍｍ2超の面積を有することから、一平方メートルあたりの縞の数は３０，０００未満であり、前記縞が充分な接触面積を有するようになっている。
【００１８】
有利には、薄板は、方向（Ｄ）に対してわずかに傾斜し典型的には前記方向（Ｄ）と３０°未満の一定角度を成す、より大きな寸法を有する縞を有する少なくとも一組の複数の整列集合を有する。角度が０°と異なる場合、典型的には２°を上回る場合、方向（Ｄ）に沿ってそれぞれの重心をずらすことにより、同一の縞の二つの整列集合を互いに非常に近接させて配置し、こうして縞のより大きな面積密度を得ることが可能である。角度が０に近い場合、典型的には２°未満である場合、縞は、方向（Ｄ）に沿って配向された、より大きな寸法を呈し、この寸法は好ましくは１６ｍｍ超である。
【００１９】
本発明に係る縞薄板の第二の実施形態は、方向（Ｄ）に対し角度αだけ傾斜したより大きな寸法を呈する縞を有する第一の複数の整列集合と、方向（Ｄ）に対し角度−αだけ傾斜したより大きな寸法を呈する縞を有する第二の複数の整列集合とを少なくとも含む薄板にある。好ましい変形実施形態においては、前記第一の複数の整列集合と前記第二の複数の整列集合は、各々異なる複数の整列集合に属する隣接する二つの整列集合が方向（Ｄ）の軸との関係において互いに対称となるような形で配置されている。
【００２０】
好ましくは、本発明に係る縞薄板は、一方の面に、周期的、離散的かつ秩序立った形で配置された複数の「縞」を呈するアルミニウム合金製圧延薄板であり、前記縞は、半卵形と見なされる延在する隆起の形をしている。その幾何形状を特徴づけするために、以下では、楕円の短軸と長軸などの概念を基準としているにせよ、これらの半卵形は、薄板の平面に対する接合部が前記平面に対し接線方向であることから、厳密に言えば半楕円体ではない。有利には、このような圧延薄板上で、半卵形に延在する縞は、短軸に対する長軸の比が２〜１５、好ましくは５〜１０である典型的形状を有する。全体的走行方向（Ｄ）が圧延方向（Ｌ）に対応する圧延薄板を選択することが有利であり、この薄板は車両の床の幅以上の幅を有し前記床をモノブロックで構成できるようにする所望の圧延長さを有する。縞の最大高さは、０．２ｍｍ〜１．０ｍｍ、好ましくは０．３ｍｍ〜０．８ｍｍ、さらに一層好ましくは０．４ｍｍ〜０．６ｍｍである。有利には、薄板は、アルミニウム協会の呼称にしたがって５ｘｘｘ、６ｘｘｘシリーズのアルミニウム合金ならびに０．４％未満のＣｕを含む７ｘｘｘシリーズの合金を包含するグループに属する合金製である。
【００２１】
一実施形態において、アルミニウム合金製圧延薄板は、圧延方向に対してわずかに傾斜し典型的には前記圧延方向と３０°未満の一定角度を成す半卵形の少なくとも一組の複数の整列集合を有する。角度が０°と実質的に異なり、典型的には２°超である場合、同一の縞の二つの整列集合、さらには圧延方向との関係において対称的に配向された縞の二つの集合を並置し、次に圧延方向に沿ってそれぞれの重心をずらすことで、圧延方向に沿って単に整列させた縞の場合に得られたはずの縞面積密度よりも大きい縞面積密度が得られるような形で整列集合間の距離を調節することが可能である。先に、同じ整列集合の隣接する縞が、全体的方向すなわち圧延方向に沿って６ｍｍ未満、好ましくは５ｍｍ未満だけ離隔していなければならないことを見てきた。角度が０°に近く、典型的には２°未満である場合、半卵形は、圧延方向に沿って配向された長軸を有し、この長軸は好ましくは１６ｍｍ超であり、同じ整列集合の隣接する縞は、圧延方向に沿って６ｍｍ未満、好ましくは５ｍｍ未満だけ離隔している。その上、圧延薄板に関しては、最後の圧延パスの間に縞が充分に形成され得るように、縞間の距離は好ましくは約２ｍｍ超である。
【００２２】
一実施形態において、薄板は、圧延方向に沿って配向された半卵形の整列集合しか含まず、隣接する二つの半卵形は、互いに圧延方向に２〜６ｍｍの距離だけ離隔している。典型的には、整列集合の軸間の距離は、縞の（楕円形とみなす）摩擦面の短軸に２ｍｍを加えたもの以上である。好ましくは、この距離は、３ｍｍ〜１５ｍｍである。有利には、整列集合は、縞の重心が横断方向で折れ線を描き、折れ線の複数の頂部間の圧延方向（Ｌ）に沿ったずれΔが半卵形の長軸以下にとどまるような形で、互いにずらされている。同時に、圧延方向（Ｌ）に対し平行な対称軸をもつ山形模様の形を有する単位格子によって薄板の縞の格子を描くこともでき、この単位格子には対称軸上に一つの縞、対称軸の両側に規則的に分布した（ｎ−１）個の縞、そして各端部に一つずつの半分の縞という形で配置された２ｎ個の半卵形の縞（ｎは、１より大きい整数、典型的には３前後の整数である）が含まれ、ここで二つの隣接する縞の重心間の圧延方向（Ｌ）に沿ったずれは、Δ／ｎに等しい。
【００２３】
別の実施形態において、薄板は、圧延方向（Ｌ）に対して角度αだけ傾斜した半卵形の前記縞の整列集合と、圧延方向（Ｌ）に対して角度−αだけ傾斜した同じ半卵形の縞の整列集合とを含む。
【００２４】
別の実施形態において、薄板は、方向（Ｌ）に延在する第一の半卵形を有する縞の第一の複数の整列集合と、第二の半卵形を有し圧延方向（Ｌ）に対して角度αだけ傾斜した縞の第二の複数の整列集合と、圧延方向（Ｌ）に対して角度−αだけ傾斜した同じく第二の半卵形の縞の第三の複数の整列集合とを含み、前記複数の整列集合は、三つの隣接する整列集合がそれぞれ第二の、第一のおよび第三の複数の整列集合に属するような形で配置されており、第二の整列集合と第三の整列集合は、方向（Ｄ）の軸に対して互いに対称であり、第一の整列集合は前記対称軸上に位置する。
【００２５】
別の実施形態において、薄板は、その一方の面に、周期的、離散的かつ秩序立った形で配置された複数の「縞」を呈し、前記縞は、山形模様の全体的形状を有し、この山形模様は典型的に細長いＶ字形の二つの翼で構成され（細長比は半卵形のものと類似する、すなわち２〜１５である）、これらの翼は、その平均厚みに近い直径をもつほぼ円形の頂端により結合されている。これは、対称軸が圧延方向（Ｌ）に平行である山形模様（山形模様の二つの翼の間の角度は好ましくは６０°未満である）か、あるいは、対称軸が圧延方向（Ｌ）に垂直な山形模様（山形模様の二つの翼の間の角度は好ましくは１２０°超である）であり得る。これらの幾何学的形態のいずれにおいても、翼は方向（Ｄ）との関係においてわずかに傾斜している。有利には、山形模様の形をした前記縞は、同じ形状および同じ配向の縞の整列集合の形で配置されており、同一の集合の二つの隣接する縞間の最小距離は、前記圧延方向に従って測定すると、６ｍｍ未満である。
【００２６】
有利には、薄板は、異なる方向に配向された山形模様の交互の整列集合を呈している。例えば、圧延方向（Ｌ）に対し平行な対称軸を有する山形模様の場合（山形模様の二つの翼の間の角度は好ましくは６０°未満である）、実施例２に示されている通り、前方に向かって配向された山形模様の整列集合を、後方に向かって配向された山形模様の整列集合と交互にする。同様に、圧延方向（Ｌ）に対し垂直な対称軸を有する山形模様（山形模様の二つの翼間の角度は好ましくは１２０°超である）の場合、実施例５に示されている通り、左に向かって配向された山形模様の整列集合を、右に向かって配向された山形模様の整列集合と交互にすることもできる。実施例５は、前記山形模様の重心が半分の長さだけずらされている場合、これらの山形模様は有利には、互いにネスティングされ得るということを示している。
【００２７】
（Ｌ）に対してほんのわずかに傾斜している延在する半卵形および上述の圧延方向（Ｌ）に対し垂直な対称軸をもつ山形模様を含めて、（ｎ−１）個の共通の頂部により結合された典型的に２〜１５の細長比を有するｎ個の半卵形を結合し（なおここでｎは典型的に１〜１０の整数である）、これらの半卵形が、圧延方向に対して角度αおよび角度−αだけ交互に傾斜させられ、αが好ましくは３０°未満である縞を説明することによって、本発明を一般化することができる。
【００２８】
典型的に幅が２５ｍｍ〜３５ｍｍ、直径１０ｃｍ、ショアＡ硬度が７０〜８０で、少なくとも２ｍｍにわたる半径５ｃｍのほぼ円筒形の接触表面を典型的に提供するタイヤを有する、ゴム製タイヤ付き熱可塑性材料製のホイールを前記薄板上に走行させ、このホイールが全体的走行方向（Ｄｃ）に沿って１ｍ／ｓ前後の速度で走行する場合に、薄板に対して以下で詳述する特定の振動測定試験を適用した時の、２０Ｈｚ〜５ｋＨｚの周波数領域におけるＡ補正振動速度（ＬｖA）が−６７．５ｄＢ（Ａ）未満となるような形態、数および配置を有する縞を呈する薄板が有利である。好ましくは、前記Ａ補正振動速度が、−６８．０ｄＢ（Ａ）未満、さらに好ましくは−６９．０ｄＢ（Ａ）未満となるような薄板が選択されるものとする。
【００２９】
前記振動測定試験は、以下の実験条件において実施される。
ｉ）前記全体的走行方向（Ｄｃ）において少なくと３０ｃｍの長さの薄板の試料を準備する、
ｉｉ）
ｉｉ１）ボードの後縁部近くで中央に位置する後方ホイール一つと、好ましくは後方ホイールと同一でありボードの前縁部近くで各側縁部の近くに位置する二つの前方ホイールという三つのホイールを備えた、ボードを含む計器付き台車であって、ホイール一つあたり１２．５ｋｇの荷重を受け後方ホイールの車軸のベアリングに取付けられた加速度計を含む計器付き台車と、
ｉｉ２）前記後方ホイールの通過時に縞の備わった上部面を有する長さが少なくとも３０ｃｍの走路をとり囲む形に前記薄板試料を収容しこれをしっかりと維持することのできる試料ホルダーと、
ｉｉ３）前記試料ホルダーをとり囲み後方ホイールと同じ高さで前方ホイールを通過させることを目的とする、二本の平滑な側方トラックと、
を含む試験台を使用する、
ｉｉｉ）前記薄板条片上に後方ホイールが到着した時点で、台車が１ｍ／ｓ前後の速度で動いているように、台車を作動させる、
ｉｖ）前記走路上を後方ホイールが横断している間中、前記加速度計により測定された加速度を時間信号として記録し、前記時間信号の周波数分析を行ない、２０Ｈｚ〜５Ｈｚの周波数領域内のＡ補正振動速度（ＬｖA）を計算する。
【００３０】
周波数領域［ｆ１、ｆ２］における前記Ａ補正振動速度は、
【数３】
2013523454.tif 000005
という式により求められ、式中、
−  Ｖ0は、ここでは１ｍ／ｓに等しい基準速度であり、
−  Ｖ（ｆ）は、加速度の時間信号の記録から得られた振動速度のスペクトルであり、
−  ｐｏｎｄA（ｆ）は、ＥＮ６１６７２−１規格中で定義されている周波数補正曲線Ａである。
【００３１】
薄板の性能を特徴づけするために、本出願人は実際、ＴＮＯの報告書ＤＧＴ−ＲＰＴ−０２０１３１の§６に記載されているプロトコルに近いプロトコルにしたがって、音響試験を実施した。冷蔵トレーラーにおいて、トレーラーの縞付きの床上を前記台車が走行することで発生する音響レベルを定量化できるようにするために、複数のタイプの台車が使用された。この床は、米粒形のアルミニウム製縞薄板で構成されている。トレーラー内での音響放射の分析により、全体的なＡ補正音響レベルが、本質的に以下の三つの要因に起因することがわかった。
−  作動開始直後の台車の固有振動、
−  縞上のホイールの通過に起因する床の振動、
−  縞上のホイールの通過によって誘発される台車の振動。
本出願人は、ＴＮＯの報告書ＤＧＴ−ＲＰＴ−０２０１３１の図６．２に示された台車に類似する台車が使用される場合、最後の二つの要因のみが騒音に寄与することを確認することができた。
【００３２】
本出願人は、この分析から、意外にも、ＴＮＯの報告書ＤＧＴ−ＲＰＴ−０２０１３１の図６．２に示されたものと類似の台車の、縞付き床上での走行に関係する音の放出が、概ね縞の上を走行するホイールにより誘発される振動の効果のみに左右され、したがって一つの床の低音響レベルの品質を特徴づけするためには台車のホイールの軸上でひき起こされる加速度を測定するだけで充分であると結論づけることができた。実際には、加速度の測定は、ホイールの軸の支持体の付近で、台車の床で行うことができる。
【００３３】
本出願人は、弱い音響信号を発出するこの能力を純粋に幾何学的な一般的基準によって定義づけしようと試みたが、純粋に幾何学的な基準は本発明の限定的定義づけを導くことから、その試みは無意味である。実際、弱い音響信号を発出するこのような能力を、例えば、いかなる時点でも二つの縞間の薄板面とホイールが接触しないようにする縞間の最小距離に求めることはできない。すなわち、第一に、台車が薄板の面上を直接走行するのを妨げる理由は存在せず、第二に、台車のホイールの一般的幾何形状からみて、これには縞間の距離を極めて小さくすることが必要となるが、あまりにも距離が小さすぎてこれらの薄板を圧延により得ることは不可能になる。その上、ホイールの動力学、方向、および縞と接触した時点でのその速度のレベルは、非常に重要な役割を果たすことから、関係する薄板の縞の形状および配置に応じて、ケースバイケースでしか考慮できない。
【００３４】
その代り、先の確認事実に支えられて、本出願人は、縞薄板の低音響品質または「静音」品質を特徴づけする目的で、ＴＮＯプロトコルにより課せられている音響測定試験などの、冷蔵トラックの床上の台車の走行が関与する音響測定セットよりもコストが低くかつより迅速に実施できる、小さな寸法の縞薄板の試料について実施される振動測定試験を開発した。上を走行する台車が存在している場合の薄板の「静音」品質を特徴づける値は、少なくとも５個のパターン、好ましくは少なくとも１０個のパターンに対応する典型的にはおよそ２５ｃｍの長さにわたるホイールの通過に対応する、典型的には２５０ｍｓである一定の時間に行なわれる測定である、前記薄板上の全体的方向（Ｄｃ）に沿って走行する台車ホイールの軸の支持体上で記録される加速度の測定の結果として得られる、２０Ｈｚ〜５ｋＨｚの周波数領域におけるＡ補正振動速度である。実際上は、加速度計をホイールの支持体の上かまたはその近辺の、より容易にアクセスでき加速度計の固定がより容易である場所に設置することができる。ここで、本発明の枠内で開発された振動測定試験が提供する値は、一方では選択された走行方向（Ｄｃ）そして他方では使用される台車ホイールの性質、特にホイールと床との間の接触表面の幾何形状、前記ホイールを構成する材料の性質、そしてその積載条件によって左右されるという点に留意されたい。同じタイプのホイールを用いて試験が実施された場合しか薄板を比較できないというのは、当然のことである。
【００３５】
仏国特許第２７４７９４８号明細書に記載され図３に示されている「米粒形」パターン付きの薄板についてこの試験を実施し、少なくとも２ｍｍにわたる半径５ｃｍのほぼ円筒形の接触表面を提供するタイヤを有する、幅が典型的に２５ｍｍ〜３５ｍｍ、直径が１００ｍｍでショアＡ硬度が典型的に７０〜８０の弾性灰色ゴム製タイヤ付きであり熱可塑性材料製のいわゆる「半硬質」ホイールを備え、ＴＮＯプロトコルのものに近い台車を使用し、薄板の圧延方向に対応する方向（Ｄｃ）でこの台車を走行させることによって、−６３．５ｄＢ（Ａ）に等しいＡ補正振動速度が見出される。これは、応力がない状態かつ接触部位において、ホイールのタイヤの縁部は、前記ホイールの軸に垂直なホイールの中央面の両側に、１ｍｍ以上の値に至るまで前記中央面から離隔しこの中央面に平行な全ての切断面において５ｃｍの曲率半径そして前記切断面に対し垂直な平面において典型的には１ｍ超の極めて大きい曲率半径を呈するという意味合いにおいて、少なくとも２ｍｍにわたる半径５ｃｍのほぼ円筒形の接触表面を提供するといわれている。
【００３６】
以下の実施例１〜３において示されているものなどの縞薄板上を走行する同じホイールを用いてこの試験を実施することにより、これらの薄板が−６７．５ｄＢ（Ａ）未満のＡ補正振動速度値により特徴づけされる、より優れた性能を提供することが確認される。これらの薄板の備わったトラックの床上の音響調査は、図３の「米粒形」薄板で得られるものよりも優れた結果を提供したので、これらの薄板が「ＰＩＥＫ規格」の基準を完全に満たすものであることを確認した。
【００３７】
振動測定試験の精確な実験条件は、以下の通りである。
ａ）測定が行なわれる試料は、２００×３００ｍｍの寸法の縞薄板片であり、最大寸法が走行方向（Ｄｃ）に対応する。
ｂ）以下のものを含む試験台を使用する。
ｂ１）  ボードの後縁部近く（典型的には５ｃｍ）で中央に位置する後方ホイール一つと、近位（典型的には対応する側縁部から４５ｍｍ、ボードの前縁部から５ｃｍ）で、側方に位置する二つの前方ホイールという三つのホイールを備えた、４８０×４４０×１９ｍｍという寸法のチップボードを含む計器付き台車。計器付き台車は、ホイール一つあたり１２．５ｋｇの荷重を受ける。こうして、報告書ＤＧＴ−ＲＰＴ−０２０１３１の図６．２に示されているＴＮＯプロトコルの台車に近い積載条件が得られるが、この台車は、四つのホイールを有し、自重に加え砂袋一個の荷重を受け、この砂袋の２５ｋｇの重量は、この台車の表面全体にわたって分布している。計器付き台車には、後方ホイールの車軸のベアリングの脚部に、前記台車のボードの上、典型的にはボードの上部面上、ホイールの支持体の軸線上に取付けられた加速度計が備わっている。ホイールは、後方ホイールのみが計器付きで薄板上を走行するにせよ、三個とも同じ寸法で好ましくは同じ性質のものである。薄板の低音響レベル特性を特徴づけるために、我々は、我々の試験において騒音が最も少ないことが判明したホイールを選択して、試験をより判別性の高いものにした。すなわち、これらは、少なくとも２ｍｍにわたる半径５ｃｍのほぼ円筒形の接触表面を提供するタイヤを有する、幅が典型的に２５ｍｍ〜３５ｍｍ、直径が１００ｍｍでショアＡ硬度が典型的に７０〜８０のゴム製タイヤ付きで熱可塑性材料製のいわゆる「半硬質」ホイールである。
ｂ２）  前記薄板片を収容できる平面支持体と前記薄板片の側面を締めつけることのできるサイドクランプとを含む試料ホルダーであって、オーバーラップ面は、前記クランプが及ぼす締付け力と組合わされて嵌め込みによる固定によって試料の側面を押さえるようになっており、前記クランプが、被覆のない状態にとどまっていて長さ３００ｍｍ、幅約７０ｍｍの走路を構成し、前記後方ホイールの通過に縞を備えた試料の上部面を提供する試料の一部分をとり囲むような形で配置されている試料ホルダー、
ｂ３）前記試料ホルダーをとり囲み、後方ホイールと同じ高さで前方ホイールを通過させることを目的とする二本の平滑な側方走路、
ｃ）前記一本の走路上に後方ホイールが到着した時点で、台車が１ｍ／ｓ前後の速度、典型的には０．９〜１．１ｍ／ｓの速度になるような形で台車を動かす。この始動は、例えば発射台および台車に対しほぼ水平方向に引張り応力を及ぼす装置を用いて行うことができる。
ｃ）試料条片上を後方ホイールが横断している間中、前記加速度計により測定された加速度を時間信号として記録し、典型的に８Ｈｚのピッチで、２０Ｈｚ〜５ｋＨｚの領域内で前記時間信号の周波数分析を行ない、前記周波数領域内のＡ補正振動速度を計算する。Ａ補正振動速度（ＬｖA）は、
【数４】
2013523454.tif 000006
という式により求められる。なお式中、Ｖ0は１ｍ／ｓの基準速度であり、Ｖ（ｆ）は、加速度の時間信号の記録から得られた振動速度のスペクトルであり、ｐｏｎｄA（ｆ）は、ＥＮ６１６７２−１規格中で定義されているＡ周波数補正である。
【００３８】
振動測定試験のために使用されるホイールが、少なくとも２ｍｍにわたる半径５ｃｍのほぼ円筒形の接触表面を提供するタイヤを有する、幅が典型的に２５ｍｍ〜３５ｍｍ、直径が１００ｍｍで、ショアＡ硬度が典型的に７０〜８０のゴム製タイヤ付きで熱可塑性材料製のホイールである場合、そしてＡ補正振動速度が−６７．５ｄＢ（Ａ）未満である場合、試験対象の薄板は、図３に示された米粒縞付き薄板のものよりもはるかに凌ぐ優れた音響防止特性を示すものとみなされ、こうしてこの薄板は「ＰＩＥＫ証明書」の低鳴響性基準を満たす確率がきわめて高いことが直ちにわかる。試験は、好ましくはこのようないわゆる「半硬質」ホイールを用いて実施されるが、それは、例えば、全体的に騒音がさらに高く、近々いくつかの国において適用される恐れのある増々厳しくなる静音性基準を理由としてその利用がいずれ削減されるポリプロピレン製一体車輪などのより硬質なホイールを用いて実践された場合に比べて、より判別性が高いと思われるからである。
【００３９】
関係する利用分野においては、台車の走行頻度がより高く、台車がより高い速度に達する全体的方向（Ｄｃ）が存在する。本出願人は、他の方向においては同じレベルの「静音性」品質を要求する必要がなく、ＴＮＯプロトコルの静音性基準に充分適合された縞薄板が、他の方向、特に（Ｄｃ）に垂直な方向に沿った方向よりも、全体的走行方向（Ｄｃ）に沿った方向の方が優れた方向特性を示すことができる、という結論をそこから導き出した。したがって、「Ｐｉｅｋ証明書」の基準を満たす、以下で紹介する複数の実施例の薄板については、Ａ補正振動速度は、（Ｄｃ）に対し垂直な方向に走行する「半硬質」ホイールについて、−６２ｄＢ未満である。
【００４０】
振動測定試験は同様に、ハブが「フルボディ」タイプのものであり半径５ｃｍの球形接触表面を有する走行面を伴い、直径１００ｍｍ、荷重容量１２５ｋｇ、幅３５ｍｍのポリプロピレン製一体車輪などのより硬度の高いホイールを用いて実施されてもよい。この走行面は、接触部位で応力が無い状態でホイールの縁部が、両方共５ｃｍに等しい、ホイールの軸を通る平面内およびこの軸に対し垂直な平面内の曲率半径を有するという意味合いにおいて、球形の接触表面を提供するといわれている。以下で紹介する複数の実施例の薄板について、Ａ補正振動速度は、このようなホイールを方向（Ｄｃ）に沿って走行させた場合、−４９ｄＢ（Ａ）未満である。
【００４１】
ＴＭＯプロトコルの枠内で使用されるホイールは硬質ホイールであることから、本出願人も同じく硬質ホイールを用いた振動測定試験を実施した。二つのタイプのホイールについて数多くの測定を実施した後、本出願人は、利用されるホイールに応じて振動速度の値が異なる場合でも、試験対象の薄板の階層的順序はそれらの音響防止特性に照らして変更されないことを確認した。当然のことながら、使用されるホイールの如何に関わらず、このホイールが過度にすり減っていないこと、すなわち回転の際にホイール上で振動を発生させ得る平らな部分や他の幾何学的欠陥のない円形タイヤを呈することが必要である。
【００４２】
好ましくは、薄板は、異なる二つの整列集合の二つの隣接する縞間の所与の方向（Ｄ）に対して垂直な方向に沿った最小距離が、１５ｍｍ未満、典型的には２ｍｍ〜１５ｍｍとなるような形で配置された整列集合を有する。
【００４３】
本発明に係る別の目的は、全体的走行方向（Ｄｃ）に沿って台車が上を走行することになる床を製造するための、先に記載された薄板の使用であって、前記整列集合が、前記全体的走行方向（Ｄｃ）に対してほぼ平行な所与の方向（Ｄ）に沿ってほぼ整列した重心を有する縞を呈することを特徴とする。関係する床は、典型的には車両の床であり、これらの床は矩形の形状をもつことから、台車の走行頻度がより高くかつ台車がより高い速度に達する一つの全体的方向（Ｄｃ）が存在する。薄板が圧延された「縞薄板」である場合、圧延方向（Ｌ）は有利には、前記全体的走行方向（Ｄｃ）と一致する。
【００４４】
より具体的には、本発明に係る別の目的は、冷蔵車両の床を製造するための以上で記載したアルミニウム合金製の圧延縞薄板の使用に関するものであって、前記縞の整列集合が圧延方向（Ｌ）に沿って整列させられていること、および前記縞薄板が、圧延方向が車両の長さ方向と一致するような形で車両の床の上に位置づけられていることを特徴とする。実際、台車が最も頻繁に走行し、最高の速度に達し得るのは、車両の長さ方向においてである。
【００４５】
本発明に係る別の目的は、本発明に係る薄板を製造するために圧延パスの終りで用いられる彫刻ロールであり、ロール上に彫刻されたキャビティは、特に以上で記載した縞の整列集合を得ることができるようにする適切な幾何学的特徴を有する。製造業者にとっては、特に大きな幅の薄板または条片の生産を希望する場合に、圧延ロールの彫刻は莫大な投資を意味する。したがって、製造業者は、ロールが可能なかぎり長い寿命を有することを望む。その一方で、ロールの摩耗を削減し、薄板の優れた平面性を確保し、薄板の彫刻されていない部分上に見られる表面の亀裂および欠陥を回避するためには、薄板とロールとの接触の際に、薄板の金属がロールの彫刻の窪み内を容易に「上昇し」なければならず、これには、ロール上で凹状に彫刻された面積分率が充分なものでありかつ縞が過度に細くないことが必要である。上記で定義された縞の寸法は、典型的には機械的彫刻によりキャビティを製造することを可能にし、これにより、一方では硬化鋼の使用が可能となりかつ、ローラーの寿命が延長され、他方では、鮮明な輪郭をもつ縞が実現できる。その上、幅２ｍ超、さらには幅２．５ｍ超の薄板に彫刻するための幅広のロールを利用することが可能である。このようにして得られた縞薄板は、充分平坦な無彫刻の表面上に鮮明な縞を有する。
【図面の簡単な説明】
【００４６】
【図１ａ】一つの縞を有する薄板の細部を断面図および正面図で概略的に示す。これは、摩擦面を定義するために使用された。
【図１ｂ】一つの縞を上面図で概略的に示す。これは、所与の方向（Ｄ１）に沿った平均幅を定義するために使用された。
【図１ｃ】同じ形状、同じ配向を有し、方向Ｄ１に沿って整列されている、以上で定義した一つの整列集合の隣接する二つの縞を、上面図で概略的に示す。これは、方向（Ｄ１）に沿った最小距離を定義するために使用された。
【図２ａ】振動測定試験のために使用される台車および装置の一部分を概略的に示す。
【図２ｂ】台車のホイールの軸の部位で測定された加速度の時間信号の周波数分析の後に得られた、振動速度スペクトルを概略的に示す。
【図３】米粒形のパターンを有する先行技術に係る薄板を上面図で示している。
【図４】圧延方向に延在する半卵形の縞の整列集合を有する圧延薄板である、本発明に係る一実施形態の変形形態の上面図を示す。
【図５】圧延方向に延在する半卵形の縞の整列集合を有する圧延薄板である、本発明に係る一実施形態の変形形態の上面図を示す。
【図６】山形模様の整列集合を有する圧延薄板であり、前記整列集合が、前方に向かって配向された山形模様および後方に向かって配向された山形模様と交互に配置されている、本発明に係る別の実施形態を上面図で示している。
【図７】圧延方向に対し約２５°の角度だけ傾斜した長軸をもつ半卵形の整列集合を有する圧延薄板である、本発明に係る別の実施形態を上面図で示しており、ここで隣接する二つの整列集合は圧延方向に対して平行な軸との関係において互いに対称である。
【図８】図７のものと類似の傾斜した半卵形の隣接する整列集合が、圧延方向に沿って配向された半卵形の一つの整列集合によって分離されている、本発明に係る別の実施形態を上面図で示す。
【図９】一方が右方に向って配向された山形模様を備え、もう一方が左方に向って配向された山形模様を備えている整列集合が交互に配置されている、山形模様の二組の複数の整列集合を有する圧延薄板である、本発明に係る別の実施形態を上面図で示す。
【発明を実施するための形態】
【００４７】
測定装置（図２ａおよび２ｂ）
図２ａは、観察者が全体的走行方向（Ｄｃ）に位置づけされ、台車（３００）と試料ホルダー（２００）に向かって後方から見ている状態で、振動測定試験直後のものを斜視図で示す。
【００４８】
測定対象の試料（１００）は、２００×３００ｍｍという寸法の縞薄板片である。最大寸法は、走行方向（Ｄｃ）に対応する。試料ホルダー（２００）は、試料が上に置かれる平坦な支持体（２１０）と、前記薄板片の側面を締め付けて試料の一部分をとり囲む二つのサイドクランプ（２２０、２２０’）とを含み、該試料の一部分は、被覆されない状態にとどまっていて幅約７０ｍｍ、長さ３００ｍｍの一本の走路（１１０）を構成することによって、縞の備わったその上部部分を計器付きの後方ホイール（３２０）が通過するようにする。
【００４９】
台車（３００）は、三つのホイールが備わった４８０×４４０×１９ｍｍの寸法のパーティクルボード（３１０）を含む、計器付き台車であり、後方ホイール（３２０）はボードの後縁部（後方ホイールを示すため図示せず）から５ｃｍのところで中央に位置し、二つの前方ホイール（３３０、３３０’）は、ボードの前縁部（図では見えない）から５ｃｍ、台車の側縁部（３１１、３１１’）から４５ｍｍのところで側方に位置している）。計器付きの台車は、ホイール一個あたり１２．５ｋｇの荷重を受けている（台車のボード上に砂袋が置かれている）。計器付き台車には、後方ホイール（３２０）の軸（３２５）の支持体（３１５）の脚部における、前記台車のボード（３１０）上、ここではホイールの支持体の軸線上でボード（３１０）の上部面上に取付けられた加速度計（４００）が備わっている。
【００５０】
ホイール（３１０、３２０、３２０’）は同一のものであり、新しいかまたはほとんど使用されていないものが好ましい。ホイールは、好ましくは、タイヤが、無荷重状態で少なくとも２ｍｍにわたる半径５ｃｍのほぼ円筒形の接触表面を提供する、幅が典型的に２５ｍｍ〜３５ｍｍで、直径１００ｍｍでショアＡ硬度が典型的に７０〜８０である弾性灰色ゴム製タイヤでとり囲まれたナイロン（ポリアミド６）製リングと標準的ローラー付きハブとを伴う熱可塑性材料製のホイールである。より厳密に言うと、我々は、これらの振動測定試験のために、１３０５８Ｇという製品番号でＬＡＧ社が提案するホイールを使用した。
【００５１】
同様に、我々は、「硬質」ホイールでも試験を実施した。これは、「中実体」タイプのハブを有し横方向曲率半径が５ｃｍである走行面を有する、直径１００ｍｍ、荷重容量１２５ｋｇ、幅３５ｍｍのポリプロピレン製一体車輪である。より厳密には、我々はこれらの振動測定試験のために、Ｒａｄｉｏｓｐａｒｅｓ社の製品番号３８７−９１９のホイールを使用した。これらのホイールは、「半硬質」ホイールよりも騒音が大きいことが明らかになっている。
【００５２】
二本の平滑な側方走路（２３０、２３０’）が、試料ホルダー（２００）をとり囲んでいる。これらの走路は、後方ホイール（３１０）と同じ高さで前方ホイール（３３０、３３０’）を通過させることを目的としている。試験中、台車上にほぼ水平方向の引張り力を加え、こうして、走路（１１０）上に後方ホイール（３１０）が到着した時点で台車は１ｍ／ｓ前後の速度で動いているようになっており、この速度は試験全体を通して（つまり約２５０ｍｓ）間これに近い値に維持される。
【００５３】
走路（１１０）上を後方ホイール（３１０）が横断する間中、加速度計（４００）が測定した加速度を時間信号として記録し、時間信号を２０Ｈｚ〜５ｋＨｚの領域内で周波数分析し、前記周波数領域内でＡ補正振動速度を計算する。図２ｂは、台車のホイールの軸の部位における加速度の時間信号の測定値に基づいて実施された周波数分析の結果として得られる曲線である「振動速度スペクトル」の例を示しており、ここで曲線は、周波数に応じた振動速度レベルを表わす。曲線ＡおよびＢは、８Ｈｚのピッチでの周波数分析の結果として得られたものであり、Ａ補正振動速度の計算のベースとして役立つ。
【００５４】
曲線Ａは、１ｍ／ｓに近い速度で平滑な薄板上を走行するゴム製タイヤ付き熱可塑性材料製のホイールに特徴的なものであり、計算上のＡ補正振動速度は−８３．５ｄＢ（Ａ）に等しい。曲線Ｂは、図５に示された実施例１の特定の様式に対応する縞が備わった薄板上を、同じ速度で走行する同じホイールに特徴的なものである。計算上のＡ補正振動速度は−７１．８ｄＢ（Ａ）に等しい。
【実施例】
【００５５】
実施例１：（Ｌ）に沿って延在し整列する縞を伴う薄板（図４および５）
二つの詳細な変形形態が図４と図５に示されているこの実施例の薄板は、圧延方向（Ｌ）に沿って配向された半卵形（（２５）および（２７））の縞の一組の複数の整列集合（図４では（２６）、図５では（２８））しか含んでおらず、二つの隣接する半卵形は圧延方向で２〜９ｍｍの距離だけ互いに離隔されている。
【００５６】
図４に、我々は頂部摩擦面により象徴される縞を伴う第一の薄板の実施例を表わした。図５では、薄板を別の形で表わしており、縞は、圧延機のロール内に製作すべき彫刻に特徴的である二つの輪郭によって象徴されており、内部輪郭は、彫刻の底部に対応し、摩擦面を表わすものとみなされる。
【００５７】
整列集合は、縞の（楕円形とみなす）摩擦面の短軸に２ｍｍを加えたもの（図４については２．８＋２；図５については２．９６＋２）以上の値（図４については４．８ｍｍ；図５については５．２ｍｍ）だけ（横断方向に）離隔している。
【００５８】
整列集合（２６、２８）は、縞の重心が横断方向において折れ線（２９）を描くような形で、互いにずらされている。図４については９ｍｍ、図５については１６．５ｍｍに等しい折れ線の頂部間の圧延方向（Ｌ）に沿ったずれΔは、半卵形の長軸以下にとどまる（図４については１０；図５については２０．１６）。同様に、山形模様の対称軸上に一つの縞、対称軸の両側で規則的に分布した二つの縞、そして各端部に一つずつの半分の縞という形で配置された（二つの隣接する縞の重心間のずれはΔ／３（つまり図４については３ｍｍ、図５については５．５ｍｍ））、半卵形の六個の縞を含み、対称軸が圧延方向（Ｌ）に平行である山形模様の形状を有する単位格子（３０）によって薄板の縞の格子を記載することもできる。
【００５９】
図４の薄板に関するＡ補正振動速度は、−６８．５ｄＢ（Ａ）に等しい。図５の薄板（ｄmin＝１．７ｍｍ）に関するＡ補正振動速度は、−７１．８ｄＢ（Ａ）に等しい。同様に、図５に対応する縞の幾何形状を有する二つの隣接する縞間の最小距離も変化させた。Ａ補正振動速度は、３．７ｍｍの距離については−７０．８ｄＢ（Ａ）、８．７ｍｍの距離については−６９．７ｄＢ（Ａ）であることを観察した。１６ｍｍの同じ幅および長さのパターンの場合、Ａ補正振動速度が、６ｍｍの距離について−６８ｄＢＡであることが観察された。
【００６０】
実施例２：（Ｌ）に沿って整列した山形模様の形の縞を伴う薄板（図６）
この実施例の薄板は、圧延方向（Ｌ）に対して平行である対称軸をもつ山形模様（３１）の全体的形状を有する複数の整列集合（３２）を、その一方の面に有している。前記山形模様の形の縞は、同じ形状および同じ配向の縞の整列集合の形で配置され、前記圧延方向に沿って測定された同じ一つの集合の二つの隣接する縞間の最小距離ｄmは約４ｍｍに等しい。図６に示されたこの実施例において、後方に向かって配向された山形模様の形をした縞の複数の整列集合（３２）は、前方に向って配向された山形模様の形の縞の複数の整列集合（３３）と交番する。
【００６１】
山形模様は、集束ゾーンで接する複数の翼で形成されている。翼のこの集束ゾーンを圧延中に正しく整形するためには、圧延方向における集束ゾーンの幅よりもわずかに大きい直径の円筒形タイプの穴を削孔することによって、このレベルにおけるロールの彫刻を拡大することが有利である。
【００６２】
図６の薄板に関するＡ補正振動速度は、−６９．４ｄＢ（Ａ）に等しい。同様に、二つの隣接する山形模様間の最小距離も変化させた。Ａ補正振動速度が、５ｍｍの最小距離について−６８．８ｄＢ（Ａ）であり、６ｍｍの最小距離について−６７．６ｄＢ（Ａ）であることが観察された。
【００６３】
実施例３：（図７）
この実施例の薄板は、圧延方向との関係において２５°の角度だけ傾斜したより大きな寸法を呈する縞を有する第一の複数の整列集合（４１）と、圧延方向との関係において−２５°の角度だけ傾斜したより大きな寸法を呈する縞を有する第二の複数の整列集合（４２）とを少なくとも有している。第一の複数の整列集合（４１）と第二の複数の整列集合（４２）は、各々一組の異なる複数の整列集合（それぞれ（４１）および（４２））に属する二つの隣接する整列集合（（４１’）および（４２’））が圧延方向に対して平行な対称軸との関係において互いに対称となるような形で配置されている。
【００６４】
実施例４：（図８）
この実施例の薄板は、方向（Ｌ）に延在する第一の半卵形を呈する縞の第一の複数の整列集合（５３）と、圧延方向（Ｌ）との関係において約２５°の角度だけ傾斜した第二の半卵形を呈する第二の複数の整列集合（５１）と、圧延方向（Ｌ）との関係において−２５°の角度だけ傾斜した同じく第二の半卵形を呈する縞の第三の複数の整列集合（５２）とを有する。これらの複数の整列集合は、三つの隣接する整列集合（５１’、５３’、５２’）がそれぞれに、第二の複数の整列集合（５１）、第一の複数の整列集合（５３）および第三の複数の整列集合（５２）に属するような形で配置されている。第二の整列集合（５１’）と第三の整列集合（５２’）は、圧延方向（Ｌ）に対して平行な対称軸（５４）との関係において互いに対称である。第三の整列集合（５３’）は前記対称軸上に位置している。
【００６５】
実施例５：（Ｌ）に沿って整列した開放山形模様の形の縞を伴う薄板（図９）
この実施例の薄板は、圧延方向（Ｌ）に対して垂直な対称軸をもつ山形模様の全体的な形状を有する縞（それぞれ３２および３３）の二組の整列集合（６１および６２）をその一方の面上に有する。山形模様の形をした前記縞は、同じ形状および同じ配向の縞の整列集合の形で配置されている。第一の整列集合（６１’）において、山形模様（３２）は、右に向かって配向されている。第二の整列集合（６２’）において、山形模様（３３）は左に向かって配向されている。整列集合（６２’）の山形模様（３３）の重心は、隣接する整列集合（６１’）の二つの山形模様（３２、３２’）の重心を結ぶ線分の垂直二等分線の上にある。このようにして、互いに近接する二つの隣接する整列集合を得ることが可能である。
【符号の説明】
【００６６】
１０  薄板
１１  薄板の面
２０  縞
２１  縞の頂部
２２  縞の頂部表面
２３  縞の壁
３０  摩擦面
１００  試料
１１０  走路
２００  試料ホルダー
２１０  支持体
２２０  サイドクランプ
３００  台車
３１０  パーティクルボード
３２０  後方ホイール
４００  加速度計
【先行技術文献】
【特許文献】
【００６７】
【特許文献１】仏国特許第２７４７９４８号明細書
【図１ａ】
2013523454.tif 000008
【図１ｂ】
2013523454.tif 000009
【図１ｃ】
2013523454.tif 000010
【図２ａ】
2013523454.tif 000011
【図２ｂ】
2013523454.tif 000012
【図３】
2013523454.tif 000013
【図４】
2013523454.tif 000014
【図５】
2013523454.tif 000015
【図６】
2013523454.tif 000016
【図７】
2013523454.tif 000017
【図８】
2013523454.tif 000018
【図９】
2013523454.tif 000019
【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
台車が上を走行することになる床、詳細には産業用車両の床を製造するための金属薄板（１０）であって、その上部面に複数のパターンを有し、各パターンが「縞」と呼ばれる一つ以上の突起部分（２０）を含み、前記パターンが、周期的、離散的かつ秩序立った形で配置されており、前記縞の最大高さが０．２〜１．５ｍｍであり、前記縞が「摩擦面」と呼ばれる表面（３０）を呈し、この表面が、薄板の表面に対し平行でかつ前記縞の頂部（２１）から半分の距離のところに位置する平面（Ｐ）と縞との交差により画定され、かつ、測定方向の如何に関わらず０．７ｍｍ以上の平均幅を有しおり、前記縞が、複数の整列集合（２６、２８、３２、４１、４２、５１、５２、５３）、すなわち前記各集合の縞が集合内では同じ形状、同じ配向を呈しかつ同じ所与の直線方向（Ｄ）に沿ってほぼ整列した重心を有している複数の整列した集合の形に配置されており、同じ整列集合の二つの隣接する縞間の前記方向（Ｄ）に沿って測定された最小距離が、つねに６ｍｍ未満であり、前記整列集合が、異なる二つの整列集合の隣接する二つの縞間の（Ｄ）に対して垂直な方向に沿った最小距離が１５ｍｍ未満となるような形で配置されていることを特徴とする、金属薄板。
【請求項２】
同じ整列集合の二つの隣接する縞間の前記方向（Ｄ）に沿って測定された最小距離が、つねに５ｍｍ未満であることを特徴とする、請求項１に記載の薄板。
【請求項３】
典型的に方向（Ｄ）に対して３０°未満の一定角度を成す、前記方向（Ｄ）との関係においてわずかに傾斜したより大きい寸法を呈する縞を有する少なくとも一組の複数の整列集合（２６、２８、４１、４２、５１、５２、５３）を含んでいることを特徴とする、請求項１または２に記載の薄板。
【請求項４】
前記角度が２°未満であり、前記縞の前記より大きい寸法が１６ｍｍ超であることを特徴とする、請求項３に記載の薄板。
【請求項５】
方向（Ｄ）に対し角度αだけ傾斜したより大きな寸法を呈する縞を有する第一の複数の整列集合（４１）と、方向（Ｄ）に対し角度−αだけ傾斜したより大きな寸法を呈する縞を有する第二の複数整列集合（４２）とを少なくとも含むことを特徴とする、請求項１〜４のいずれか一つに記載の薄板。
【請求項６】
前記第一の複数の整列集合と前記第二の複数の整列集合は、各々異なる複数の整列集合（それぞれ４１および４２）に属する、隣接する二つの整列集合（４１’および４２’）が、方向（Ｄ）の軸との関係において互いに対称となるような形で配置されていることを特徴とする、請求項５に記載の薄板。
【請求項７】
一方の面に、周期的、離散的かつ秩序立った形で配置された少なくとも一組の複数の縞を呈するアルミニウム合金製圧延薄板であり、前記縞が半卵形の形状を有し、短軸に対する長軸の比が、典型的には２〜１５、好ましくは５〜１０であることを特徴とする、請求項１〜６のいずれか一つに記載の薄板。
【請求項８】
縞の最大高さが、０．２ｍｍ〜１．０ｍｍ、好ましくは０．３ｍｍ〜０．８ｍｍ、さらに一層好ましくは０．４ｍｍ〜０．６ｍｍであることを特徴とする、請求項７に記載の薄板。
【請求項９】
アルミニウム協会の呼称にしたがった５ｘｘｘおよび６ｘｘｘシリーズのアルミニウム合金ならびに０．４％未満のＣｕを含む７ｘｘｘシリーズの合金を包含するグループに属する合金製であることを特徴とする、請求項７または８に記載の薄板。
【請求項１０】
圧延方向（Ｌ）に延在する半卵形の前記縞の整列集合（２６；２８）で構成されており、二つの隣接する縞が、２〜６ｍｍの圧延方向における最小距離だけ互いに離隔されており、隣接する整列集合の軸が３〜１５ｍｍであることを特徴とする、請求項７〜９のいずれか一つに記載の薄板。
【請求項１１】
前記集合は、縞の複数の重心が横断方向において折れ線（２９）を描き、折れ線の複数の頂部間の圧延方向（Ｌ）に沿ったずれΔが半卵形の長軸の長さ以下にとどまることを特徴とする、請求項１０に記載の薄板。
【請求項１２】
圧延方向（Ｌ）に対して角度αだけ傾斜した半卵形の前記縞の整列集合（４１）と、圧延方向（Ｌ）に対して角度−αだけ傾斜した同じ半卵形の縞の整列集合（４２）とを含むことを特徴とする、請求項７〜９のいずれか一つに記載の薄板。
【請求項１３】
方向（Ｌ）に延在する第一の半卵形を有する縞の第一の複数の整列集合（５３）と、第二の半卵形を有し圧延方向（Ｌ）に対して角度αだけ傾斜した縞の第二の複数の整列集合（５１）と、圧延方向（Ｌ）に対して角度−αだけ傾斜した同じく第二の半卵形の縞の第三の複数の整列集合（５２）とを含み、前記複数の整列集合は、三つの隣接する整列集合（５１’、５３’、５２’）がそれぞれ前記第二の複数の整列集合（５１）、前記第一の複数の整列集合（５３）および前記第三の複数の整列集合（５２）に属するような形で配置されており、第二の整列集合（５１’）と第三の整列集合（５２’）が方向（Ｄ）の軸（５４）に対して互いに対称であり、第一の整列集合（５３’）が前記対称軸上に位置することを特徴とする、請求項７〜９のいずれか一つに記載の薄板。
【請求項１４】
一方の面に、周期的、離散的かつ秩序立った形で配置された複数の縞（３１）有する圧延薄板であり、前記縞が、圧延方向（Ｌ）に対し平行な対称軸をもつ山形模様の全体的形状を有し、山形模様の二つの翼間の角度が６０°未満であることを特徴とする、請求項１〜６のいずれか一つに記載の薄板。
【請求項１５】
山形模様の形をした前記縞（３１）が、同じ形状および同じ配向の縞の整列集合の形で配置されており、同一の集合の二つの隣接する縞間の前記圧延方向に沿って測定した最小距離（ｄm）が６ｍｍ未満である、請求項１４に記載の薄板。
【請求項１６】
前方に向かって配向された山形模様の形の整列した縞の集合と後方に向かって配向された山形模様の形の縞の整列集合とが交互になっている、請求項１５に記載の薄板。
【請求項１７】
一方の面に、周期的、離散的かつ秩序立った形で配置された複数の縞を有する圧延薄板であり、前記縞（３２、３３）が、圧延方向（Ｌ）に対し垂直な対称軸をもつ山形模様の全体的形状を有し、山形模様の二つの翼間の角度が１２０°超であることを特徴とする、請求項１〜６のいずれか一つに記載の薄板。
【請求項１８】
左に向かって配向された山形模様の形の整列した縞（３３）の集合（６２’）と右に向かって配向された山形模様の形の縞（３２）の整列集合（６１’）とが交互になっている、請求項１７に記載の薄板。
【請求項１９】
一方の面に、周期的、離散的かつ秩序立った形で配置された複数の縞を有する圧延薄板であり、前記縞は、（ｎ−１）個の共通の頂部により結合された典型的に２〜１５の細長比を有するｎ個の半卵形の集合であり、なおここでｎは典型的に１〜１０の整数であって、これらの半卵形は、圧延方向（Ｌ）に対して角度αおよび角度−αだけ交互に傾斜させられ、αは好ましくは３０°未満であることを特徴とする、請求項１〜６のいずれか一つに記載の薄板。
【請求項２０】
１ｍ2あたり３０００個超の縞を含むこと、および、前記縞が占有する面積分率が５％超であることを特徴とする、請求項１〜１９のいずれか一つに記載の薄板。
【請求項２１】
全体的方向（Ｄｃ）に沿って台車が上を走行することになる床を製造することを目的とし、かつ、前記縞の形態、数および配置は、使用されるホイールが前記全体的方向（Ｄｃ）に沿って前記薄板上を走行する直径１０ｃｍのゴム製タイヤ付きの熱可塑性材料製のホイールである場合、以下で記載する振動測定試験を前記薄板に適用した時の２０Ｈｚ〜５ｋＨｚの周波数領域内のＡ補正振動速度（ＬｖA）が、−６７．５ｄＢ（Ａ）未満となるようなものであり、
前記振動測定試験は、
ｉ）前記方向（Ｄｃ）に沿った長さが３０ｃｍ以上である薄板の試料を準備し、
ｉｉ）
ｉｉ１）ボードの後縁部近くで中央に位置する後方ホイール一つと、好ましくは後方ホイールと同一でありボードの前縁部近くで各側縁部の近くに位置する二つの前方ホイールという三つのホイールを備えたボードを含む計器付き台車であって、ホイール一つあたりに１２．５ｋｇの荷重を受け、後方ホイールの車軸のベアリングに取付けられた加速度計を含む台車と、
ｉｉ２）前記後方ホイールの通過時に、縞の備わった上部面を提供する、長さが少なくとも３０ｃｍの走路をとり囲む形に前記薄板試料を収容しこれをしっかりと維持することのできる試料ホルダーと、
ｉｉ３）前記試料ホルダーをとり囲み後方ホイールと同じ高さで前方ホイールを通過させることを目的とする、二本の平滑な側方走路と、
を含む試験台が使用され、
ｉｉｉ）前記薄板条片上に後方ホイールが到着した時点で、台車の速度が１ｍ／ｓ前後になるような形で台車を作動させ、
ｉｖ）前記走路上を後方ホイールが横断している間中、前記加速度計により測定された加速度を時間信号として記録し、前記時間信号の周波数分析を行ない、周波数領域［ｆ1−ｆ2］内のＡ補正振動速度（ＬｖA）を計算し、なおここで、前記Ａ補正振動速度は、
【数１】
2013523454.tif 000020
という式により求められ、式中、Ｖ0は１ｍ／ｓに等しい基準速度であり、Ｖ（ｆ）は、加速度の時間信号の記録から得られた振動速度のスペクトルであり、ｐｏｎｄA（ｆ）は、ＥＮ６１６７２−１規格中で定義されている周波数補正曲線Ａである、
という実験条件の下で実施されることを特徴とする、請求項１〜２０のいずれか一つに記載の薄板。
【請求項２２】
前記縞の形態、数および配置は、ホイールが前記全体的方向（Ｄｃ）に沿って前記薄板上を走行する直径１００ｍｍのゴム製タイヤ付きの熱可塑性材料製のホイールである場合、前記振動測定試験を前記薄板に適用した時の２０Ｈｚ〜５ｋＨｚの周波数領域内のＡ補正振動速度（ＬｖA）が、−６８．０ｄＢ（Ａ）未満、好ましくは−６９．０ｄＢ（Ａ）未満となるようなものであることを特徴とする、請求項２１に記載の薄板。
【請求項２３】
前記縞の形態、数および配置は、前記振動測定試験を前記薄板に適用した時に、前記全体的方向（Ｄｃ）に対して垂直な方向に沿って前記薄板上を走行する直径１００ｍｍのゴム製タイヤ付きの熱可塑性材料製のホイール上で得られた２０Ｈｚ〜５ｋＨｚの周波数領域内のＡ補正振動速度（ＬｖA）が、方向（Ｄｃ）に沿ってホイールが走行する場合に得られる同じ周波数領域内のＡ補正振動速度よりも高くなるようなものであることを特徴とする、請求項２１または２２に記載の薄板。
【請求項２４】
全体的走行方向（Ｄｃ）に沿って台車が上を走行することになる床を製造するための請求項１〜２３のいずれか一つに記載の薄板の使用であって、前記整列集合が、前記全体的走行方向（Ｄｃ）に対してほぼ平行な所与の直線（Ｄ）に沿ってほぼ整列した重心を有する縞を呈することを特徴とする、使用。
【請求項２５】
冷蔵車両の床を製造するための請求項７〜２３のいずれか一つに記載のアルミニウム合金製の圧延縞薄板の使用であって、前記縞の整列集合が圧延方向（Ｌ）に沿って整列させられていること、および、前記縞薄板は、圧延方向（Ｌ）が車両の長さと一致するような形で車両の床の上に位置づけられていることを特徴とする、使用。
【請求項２６】
圧延パスの終りで用いられる彫刻ロールであって、請求項７〜２３のいずれか一つに記載の薄板の縞を得ることができるようにする、彫刻されたキャビティを有することを特徴とする彫刻ロール。
【国際調査報告】
2013523454.tif 000021
2013523454.tif 000022
2013523454.tif 000023
2013523454.tif 000024
2013523454.tif 000025
2013523454.tif 000026